(57)【特許請求の範囲】
【請求項１】
（Ａ）一般式（Ｉ）
【化１】
0005227547.tif 000014
（式中、Ｒは水素原子又は炭素数１〜５の低級アルキル基を示し、Ｙは炭素間結合、
−ＣＨ2−、−Ｃ(ＣＨ3)2−又は−Ｏ−を示し、ｍは０〜４の整数を示し、ｎは０又は１を示す。）
で表される芳香族ジホスフェート（Ｉ）を一般式 (II)
【化２】
0005227547.tif 000015
（式中、Ｒ1は炭素数６〜１２のアルキル基を示し、Ｒ2及びＲ3はそれぞれ独立に水素原子又は炭素数４〜１０のアルキル基を示す。但し、Ｒ2及びＲ3は同時に水素であることはない。ｐはオキシエチレン基の数であって、３〜２０の数を示し、ｑはオキシプロピレン基の数であって、１〜２０の数を示す。オキシエチレン基とオキシプロピレン基はブロックとランダムのいずれで結合していてもよい。）
で表されるノニオン界面活性剤と、一般式（III）
【化３】
0005227547.tif 000016
（式中、ｘは２又は３の数を示し、ｙはオキシエチレン基の数であって、５〜３０の数を示す。）
で表されるアニオン界面活性剤を用いて、平均粒子径０．７μｍ以下の微粒子として水中に分散させてなる難燃加工剤（Ａ）と
（Ｂ）ビフェニリルジフェニルホスフェートを前記一般式 (II)で表されるノニオン界面活性剤と前記一般式 (III) で表されるアニオン界面活性剤を用いて水中に乳化させてなる難燃加工剤(Ｂ）を混合してなる難燃加工剤。
【請求項２】
難燃加工剤（Ａ）と難燃加工剤(Ｂ）を混合してなる難燃加工剤において、芳香族ジホスフェート１００重量部に対してビフェニリルジフェニルホスフェートが１５〜１５００重量部の割合で含まれる請求項１に記載の難燃加工剤。
【請求項３】
請求項１又は２に記載の難燃加工剤を用いてポリエステル系繊維品を難燃加工するポリエステル系繊維品の難燃加工方法。
【請求項４】
請求項１又は２に記載の難燃加工剤をポリエステル系繊維品に付着させ、１００〜２２０℃の温度で熱処理するポリエステル系繊維品の難燃加工方法。
【請求項５】
ポリエステル系繊維品に難燃剤を０．１〜１０重量％の範囲にて付着させる請求項４に記載のポリエステル系繊維品の難燃加工方法。
【請求項６】
請求項1又は２に記載の難燃加工剤をポリエステル系繊維品に６０〜１４０℃の温度で処理浴中にて処理することを特徴とするポリエステル系繊維品の難燃加工方法。
【請求項７】
処理浴中に難燃剤をポリエステル系繊維品に対して０．３〜２０重量％の範囲にて添加する請求項６に記載のポリエステル系繊維品の難燃加工方法。
【請求項８】
請求項３から７のいずれかに記載の方法によって得られる難燃加工ポリエステル系繊維品。
【発明の詳細な説明】
【技術分野】
【０００１】
本発明は、ポリエステル系繊維品の難燃加工に関し、詳しくは、ポリエステル系繊維品にハロゲン系難燃剤を用いることなく、耐久性にすぐれる難燃性を付与することができる難燃加工剤と、それを用いる難燃加工方法と、それを用いて得られる難燃加工ポリエステル系繊維品に関する。
【背景技術】
【０００２】
従来、ポリエステル系繊維品に後加工によって難燃性能を付与する方法が種々、知られている。例えば、１，２，５，６，９，１０−ヘキサブロモシクロドデカンのような臭素化シクロアルカンを難燃剤として分散剤を用いて水に分散させてなる難燃加工剤をポリエステル系繊維品に付着させる方法が知られている（例えば、特許文献１参照）。
【０００３】
しかしながら、このように、ポリエステル系繊維品にハロゲン系化合物を付着させて、難燃性を付与する方法によれば、このようなポリエステル系繊維品が燃焼したとき、有害なハロゲン化ガスが発生し、これが環境に有害な影響を及ぼす等の問題がある。従って、近年においては、難燃剤として、このようなハロゲン系化合物を用いることが規制されるに至っている。
【０００４】
そこで、これまでも、このようなハロゲン系化合物に代えて、ハロゲンを含まないリン酸エステルを難燃剤として用いて、ポリエステル系繊維品に難燃性を付与することが行われている。このようなリン酸エステルとして、例えば、トリクレジルホスフェートのような芳香族モノホスフェートやレゾルシノールビス（ジフェニルホスフェート）のような芳香族ジホスフェート等が知られている。しかし、従来、難燃剤として知られているこのような芳香族リン酸エステルは、ポリエステル系繊維品に耐洗濯性にすぐれる難燃性を付与することができるが、耐ドライクリーニング性が十分でない。
【０００５】
更に、このような芳香族リン酸エステルをポリエステル系繊維品に付与して難燃加工しても、時間の経過と共にこの芳香族リン酸エステルがポリエステル系繊維品の表面に次第に移行し、その際に、ポリエステル系繊維品の染色に用いた分散染料等も、この芳香族リン酸エステルに溶解した状態で一緒に表面に移行して、所謂表面ブリードを生じるので、染色堅牢度が低下するという問題がある。
【０００６】
そこで、テトラ（２，６−ジメチルフェニル）−ｍ−フェニレンホスフェートのような芳香族ジホスフェートの結晶性粉末をノニオン界面活性剤にて平均粒子径２．０μｍ以下の粒子として水中に分散させて難燃加工剤とし、これを用いて、ポリエステル系繊維品の染色に際して、ポリエステル系繊維品に同時に付着させて、難燃性を付与する方法も知られている。（例えば、特許文献２参照）。
【０００７】
しかしながら、このようにノニオン界面活性剤を用いて上記芳香族ジホスフェートの結晶性粉末を水中に分散させてなる難燃加工剤は、ポリエステル系繊維品を染色と同時に難燃加工する場合、特に１００℃以上の高温で処理するとき、ノニオン界面活性剤の曇点現象から、加工機中での難燃加工剤の安定性に問題がある。
【０００８】
特に、上述したものを含め、従来、難燃剤として知られている芳香族リン酸エステルは、通常、ポリエステル系繊維品との親和性が不十分であって、浴中処理によってポリエステル系繊維品に吸尽させても、上述したようにブリードを生じ、また、その親和性の低さから多量の使用を必要とするので、処理の経済性に問題がある。更に、染色と同時に難燃処理した場合には、染料の染着性を阻害し、また、加工機を汚染する等、多くの問題を有している。
【特許文献１】特公昭５３−８８４０号公報
【特許文献２】特許第３６０５３４０号公報
【発明の開示】
【発明が解決しようとする課題】
【０００９】
本発明者らは、従来のポリエステル系繊維品の難燃加工における上述した問題を解決するために鋭意研究した結果、ハロゲン系難燃剤によることなく、ある種の芳香族ホスフェートと芳香族ジホスフェートを難燃剤として特定の界面活性剤によってそれぞれ分散させ、又は乳化させ、これらを混合して難燃加工剤とし、これを用いることによって、耐久性にすぐれる難燃性をポリエステル系繊維品に付与し得ることを見出して、本発明に至ったものである。従って、本発明は、ポリエステル系繊維品に耐久性にすぐれる難燃性を付与することができる難燃加工剤とそれを用いる難燃加工方法と、更には、それを用いて得られる難燃加工ポリエステル系繊維品を提供することを目的とする。
【課題を解決するための手段】
【００１０】
本発明によれば、（Ａ）一般式（Ｉ）
【００１１】
【化１】
0005227547.tif 000002
【００１２】
（式中、Ｒは水素原子又は炭素数１〜５の低級アルキル基を示し、Ｙは炭素間結合、
−ＣＨ2−、−Ｃ(ＣＨ3)2−又は−Ｏ−を示し、ｍは０〜４の整数を示し、ｎは０又は１を示す。）
で表される芳香族ジホスフェート（Ｉ）を一般式 (II)
【００１３】
【化２】
0005227547.tif 000003
【００１４】
（式中、Ｒ1は炭素数６〜１２のアルキル基を示し、Ｒ2及びＲ3はそれぞれ独立に水素原子又は炭素数４〜１０のアルキル基を示す。但し、Ｒ2及びＲ3は同時に水素であることはない。ｐはオキシエチレン基の数であって、３〜２０の数を示し、ｑはオキシプロピレン基の数であって、１〜２０の数を示す。オキシエチレン基とオキシプロピレン基はブロックとランダムのいずれで結合していてもよい。）
で表されるノニオン界面活性剤と、一般式（III）
【００１５】
【化３】
0005227547.tif 000004
【００１６】
（式中、ｘは２又は３の数を示し、ｙはオキシエチレン基の数であって、５〜３０の数を示す。）
で表されるアニオン界面活性剤を用いて、平均粒子径０．７μｍ以下の微粒子として水中に分散させてなる難燃加工剤（Ａ）と
（Ｂ）ビフェニリルジフェニルホスフェートを前記一般式 (II)で表されるノニオン界面活性剤と前記一般式 (III) で表されるアニオン界面活性剤とを用いて水中に乳化させてなる難燃加工剤(Ｂ）を混合してなる難燃加工剤が提供される。
【００１７】
更に、本発明によれば、上記難燃加工剤を用いてポリエステル系繊維品を難燃加工することを特徴とするポリエステル系繊維品の難燃加工方法が提供される。特に、本発明によれば、上記難燃加工剤をポリエステル系繊維品に付着させ、１００〜２２０℃の温度で熱処理することを特徴とするポリエステル系繊維品の難燃加工方法が提供され、また、上記難燃加工剤をポリエステル系繊維品に６０〜１４０℃の温度で浴中処理することを特徴とするポリエステル系繊維品の難燃加工方法が提供される。
【００１８】
また、本発明によれば、上記方法によって得られる難燃加工ポリエステル系繊維品が提供される。
【発明の効果】
【００１９】
本発明による難燃加工剤は、前記一般式（Ｉ）で表される芳香族ジホスフェートを前記一般式（II）で表されるノニオン界面活性剤と前記一般式（III）で表されるアニオン界面活性剤を用いて水中に微粒子として分散させたてなる難燃加工剤とビフェニリルジフェニルホスフェートを前記一般式（II）で表されるノニオン界面活性剤と前記一般式（III）で表されるアニオン界面活性剤を用いて水中に乳化させてなる難燃加工剤を混合してなるものであり、このような難燃加工剤を用いてポリエステル系繊維品を難燃加工することによって、耐久性にすぐれた難燃性能をポリエステル系繊維品を付与することができる。
【発明を実施するための最良の形態】
【００２０】
本発明において、ポリエステル系繊維品とは、少なくともポリエステル繊維を含む繊維と、そのような繊維を含む糸、綿、編織物や不織布等の布帛をいい、好ましくは、ポリエステル繊維、これよりなる糸、綿、編織物や不織布等の布帛をいう。
【００２１】
本発明において、上記ポリエステル繊維としては、例えば、ポリエチレンテレフタレート、ポリプロピレンテレフタレート、ポリブチレンテレフタレート、ポリエチレンナフタレート、ポリブチレンナフタレート、ポリエチレンテレフタレート／イソフタレート、ポリエチレンテレフタレート／５−ソジオスルホイソフタレート、ポリエチレンテレフタレート／ポリオキシベンゾイル、ポリブチレンテレフタレート／イソフタレート等を挙げることができるが、これら例示に限定されるものではなく、更に、難燃性化合物をポリエステルの製造時にポリエステル中に共重合させたもの、また、重合時又は製糸時に難燃性化合物をブレンドした難燃原糸であってもよい。
【００２２】
本発明による難燃性ポリエステル系繊維品は、例えば、座席シート、シートカバー、カーテン、壁紙、天井クロス、カーペット、緞帳、建築養生シート、テント、帆布等に好適に用いられる。
【００２３】
本発明による難燃加工剤は、（Ａ）一般式（Ｉ）
【００２４】
【化４】
0005227547.tif 000005
【００２５】
（式中、Ｒは水素原子又は炭素数１〜５の低級アルキル基を示し、Ｙは炭素間結合、
−ＣＨ2−、−Ｃ(ＣＨ3)2−又は−Ｏ−を示し、ｍは０〜４の整数を示し、ｎは０又は１を示す。）
で表される芳香族ジホスフェート（Ｉ）を一般式 (II)
【００２６】
【化５】
0005227547.tif 000006
【００２７】
（式中、Ｒ1は炭素数６〜１２のアルキル基を示し、Ｒ2及びＲ3はそれぞれ独立に水素原子又は炭素数４〜１０のアルキル基を示す。但し、Ｒ2及びＲ3は同時に水素であることはない。ｐはオキシエチレン基の数であって、３〜２０の数を示し、ｑはオキシプロピレン基の数であって、１〜２０の数を示す。オキシエチレン基とオキシプロピレン基はブロックとランダムのいずれで結合していてもよい。）
で表されるノニオン界面活性剤と、一般式（III）
【００２８】
【化６】
0005227547.tif 000007
【００２９】
（式中、ｘは２又は３の数を示し、ｙはオキシエチレン基の数であって、５〜３０の数を示す。）
で表されるアニオン界面活性剤を用いて、平均粒子径０．７μｍ以下の微粒子として水中に分散させてなる難燃加工剤（Ａ）と
（Ｂ）ビフェニリルジフェニルホスフェートを前記一般式 (II)で表されるノニオン界面活性剤と前記一般式 (III) で表されるアニオン界面活性剤とを用いて水中に乳化させてなる難燃加工剤(Ｂ）を混合してなるものである。
【００３０】
上記一般式（Ｉ）で表される芳香族ジホスフェートにおいて、Ｒは直鎖状又は分岐状の炭素数１〜５のアルキル基であって、メチル基、エチル基、プロピル基、イソプロピル基、ｎ−ブチル基、イソブチル基、ｔ−ブチル基、ｎ−ペンチル基、イソペンチル基、ｔ−ペンチル基又はネオペンチル基である。本発明においては、特に、Ｒは水素原子であることが好ましい。
【００３１】
また、上記一般式（Ｉ）で表される芳香族ジホスフェートにおいて、Ｙは炭素間結合、−ＣＨ2−、−Ｃ(ＣＨ3)2−又は−Ｏ−を示し、ｍは０〜４の整数を示し、ｎは０又は１を示す。これらのなかでは、Ｙは炭素間結合であるものが好ましく、ｍは０であるものが好ましい。
【００３２】
従って、本発明によれば、前記一般式（Ｉ）で表される芳香族ジホスフェートとして、例えば、テトラ（２，６−ジメチルフェニル）−ｍ−フェニレンホスフェート、テトラ（２，６−ジメチルフェニル）−ｐ−フェニレンホスフェート、ビスフェノールＡビス［ジ（２，６−ジメチルフェニル）］ホスフェート、ビフェニルビス［ジ（２，６−ジメチルフェニル）］ホスフェート、ジフェニルエーテルビス［ジ（２，６−ジメチルフェニル）］ホスフェート等を挙げることができる。これらのなかでも、特に、テトラ（２，６−ジメチルフェニル）−ｍ−フェニレンホスフェート、テトラ（２，６−ジメチルフェニル）−ｐ−フェニレンホスフェート、ビスフェノールＡビス［ジ（２，６−ジメチルフェニル）］ホスフェートが好ましく用いられる。このような芳香族ジホスフェートは、結晶性の粉末であって、例えば、特開平５−１０７９号公報に記載されており、また、市販品として入手することができる。
【００３３】
一般に、繊維構造物を後加工処理にて難燃加工する場合、用いる難燃剤の粒子径は、その加工によって繊維構造物に付与される難燃性能にとって非常に重要な因子である。特に染色と同時に浴中処理を行う場合、難燃剤が繊維構造物の内部に十分に拡散することができるように、本発明によれば、難燃剤の粒子径は、０．７μｍ以下とすることが必要である。本発明によれば、上記一般式（II）で表されるノニオン界面活性剤と上記一般式（III）で表されるアニオン界面活性剤を分散剤として併用することによって、上記芳香族ジホスフェートを平均粒子径０．７μｍ以下の微粒子として水中に安定且つ高濃度に、しかも、経済的に分散させることができる。
【００３４】
本発明によれば、このように、上記一般式（II）で表されるノニオン界面活性剤と上記一般式（III）で表されるアニオン界面活性剤を分散剤として併用して、上記芳香族ジホスフェートを平均粒子径０．７μｍ以下の微粒子として水中に分散させてなる難燃加工剤を、後述するように、上記一般式（II）で表されるノニオン界面活性剤と上記一般式（III）で表されるアニオン界面活性剤を乳化剤として併用して、ビフェニリルジフェニルホスフェートを水中に乳化させてなる難燃加工剤と混合して本発明による難燃加工剤とし、この難燃加工剤を適宜に希釈して難燃加工液として用いてポリエステル系繊維品を処理することによって、ポリエステル系繊維品に耐久性にすぐれる実用的に満足し得る難燃性を付与することができるのである。
【００３５】
即ち、芳香族ジホスフェートをノニオン界面活性剤のみを用いて水に分散させた場合、芳香族ジホスフェートが微粒子になるに従い、親水性が低下して、微粒子化が進み難くなる。これを補うものとして、アニオン界面活性剤による親水化を行うが、一般的なアニオン界面活性剤は発泡性が強く、メディアを使用するビーズミル等の粉砕機の場合、処理液が発泡すれば、メディアが分散質に与える破砕力が小さくなり、微粒子化が進み難くなる。
【００３６】
ここに、本発明によれば、ノニオン界面活性剤を発泡性の著しく低いアニオン界面活性剤と組み合わせて用いることによって、難燃剤の水への分散又は乳化の際の発泡をよく抑制しつつ、短時間で効率よく芳香族ジホスフェートを微微粒子化することができる。
【００３７】
前記芳香族ジホスフェートは結晶性粉末であり、他方、ビフェニリルジフェニルホスフェートは液状物質であるので、例えば、芳香族ジホスフェートをビフェニリルジフェニルホスフェートに溶解させた後、これを水中に乳化させることによって、芳香族ジホスフェートとビフェニリルジフェニルホスフェートとを含有する難燃加工剤を水乳化液として得ることは可能である。しかし、この場合、芳香族ジホスフェートが結晶性粉末であるので、上述したようにして、芳香族ジホスフェートとビフェニリルジフェニルホスフェートとを含有する難燃加工剤を水乳化液として得るには、その製造の途中のみならず、製造した後、保存する間にその難燃加工剤から芳香族ジホスフェートが析出しないように、ビフェニリルジフェニルホスフェートを芳香族ジホスフェートに対して一定の割合以上に用いることが必要である。
【００３８】
従って、このようにして得られる難燃加工剤によれば、ビフェニリルジフェニルホスフェートに対して用いる芳香族ジホスフェートの割合が限られるので、難燃加工すべきポリエステル系繊維品の物性に合わせて、芳香族ジホスフェートとビフェニリルジフェニルホスフェートの割合を任意に設定して難燃加工剤を調製することができない。しかし、本発明によれば、予め、芳香族ジホスフェートの水分散液とビフェニリルジフェニルホスフェートの水乳化液を調製し、これらを混合して、難燃加工剤を得るので、難燃加工すべきポリエステル系繊維品の物性に合わせて、芳香族ジホスフェートとビフェニリルジフェニルホスフェートの割合を任意に設定して難燃加工剤を調製することができる。
【００３９】
本発明において用いるノニオン界面活性剤は、下記一般式（II）
【００４０】
【化７】
0005227547.tif 000008
【００４１】
（式中、Ｒ1は炭素数６〜１２のアルキル基を示し、Ｒ2及びＲ3はそれぞれ独立に水素原子又は炭素数４〜１０のアルキル基を示す。但し、Ｒ2及びＲ3は同時に水素であることはない。ｐはオキシエチレン基の数であって、３〜２０の数を示し、ｑはオキシプロピレン基の数であって、１〜２０の数を示す。オキシエチレン基とオキシプロピレン基はブロックとランダムのいずれで結合していてもよい。）
で表される。
【００４２】
上記一般式（II）で表されるノニオン界面活性剤において、式中、Ｒ1は炭素数６〜１２のアルキル基を示し、Ｒ2及びＲ3はそれぞれ独立に水素原子又は炭素数４〜１０のアルキル基を示す。但し、Ｒ2及びＲ3は同時に水素原子であることはない。上記素数４〜１０のアルキル基としては、例えば、ブチル基、ヘキシル基、オクチル基、デシル基、ドデシル基、テトラデシル基等を挙げることができる。
【００４３】
なかでも、上記一般式（II）で表されるノニオン界面活性剤は、その抑泡性と芳香族ジホスフェートの水中での分散性の観点から、Ｒ1とＲ2とＲ3の炭素数の合計は１０〜１８の範囲にあることが好ましく、特に、１０〜１４の範囲にあることが好ましい。また、ｐは３〜２０の範囲の数であり、特に、５〜２０の範囲の数であることが好ましい。また、ｑは１〜２０の範囲の数であり、特に、２〜１５の範囲の数であることが好ましい。Ｒ1とＲ2とＲ3の炭素数の合計が９以下であるときは、界面活性がなく、分散効果が低い。また、１９以上であるときは、親油性が大きくなり、オキシエチレン基にて親水性をもたせると、抑泡性が低下する。ｐが２以下であるときは、親水性がなく、分散効果がない。また、２１以上であるときは、抑泡性が低下する。ｑが０であるときは、抑泡性がなく、２１以上であるときは、親油性が大きく、水溶解性が乏しく、分散効果がない。
【００４４】
従って、本発明によれば、前記一般式（II）で表されるノニオン界面活性剤として、例えば、２−ブチルオクタノールの酸化エチレン及び酸化プロピレン付加体、２−ヘキシルルオクタノールの酸化エチレン及び酸化プロピレン付加体、２−ブチルデカノールの酸化エチレン及び酸化プロピレン付加体、２−ヘキシルデカノールの酸化エチレン及び酸化プロピレン付加体、２−オクチルデカノールの酸化エチレン及び酸化プロピレン付加体、２−オクチルドデカノールの酸化エチレン及び酸化プロピレン付加体等を挙げることができる。
【００４５】
これらのなかでも、２−ブチルオクタノールの酸化エチレン及び酸化プロピレン付加体、即ち、一般式（II）において、Ｒ1（ヘキシル基）とＲ2（ブチル基）とＲ3（水素）の炭素数の合計が１０である界面活性剤、２−ヘキシルデカノールの酸化エチレン及び酸化プロピレン付加体、即ち、即ち、一般式（II）において、Ｒ1（オクチル基）とＲ2（ヘキシル基）とＲ3（水素）の炭素数の合計が１４である界面活性剤が好ましく用いられる。このようなノニオン界面活性剤は、例えば、特開２００４−２６３３５３号公報に記載されており、市販品として入手することができる。
【００４６】
本発明において用いるアニオン界面活性剤は、下記一般式（III）
【００４７】
【化８】
0005227547.tif 000009
【００４８】
（式中、ｘは２又は３、ｙは５〜２０の数を示す。）
で表される。
【００４９】
上記一般式（III）で表されるアニオン界面活性剤、即ち、スチレン化フェノール酸化エチレン付加物のスルホ琥珀酸エステルは、スチレン化フェノール酸化エチレン付加物２モル部をスルホマレイン酸１モル部に反応させることによって得ることができる。
【００５０】
上記一般式（III）で表されるアニオン界面活性剤において、ｙが４以下であるときは、親水性が低く、分散効果がない。他方、ｙが２１以上であるときは、抑泡性が低下する。このようなアニオン界面活性剤も市販品として入手することができる。
【００５１】
前記難燃加工剤（Ａ）において、前記一般式（Ｉ）で表される芳香族ジホスフェートの含有量は、通常、１０〜７０重量％の範囲であり、好ましくは、２０〜４０重量％の範囲である。難燃加工剤（Ａ）中の芳香族ジホスフェートの含有量が１０重量％よりも少ないときは、難燃加工剤を希釈して難燃加工液を調製し、これを用いてポリエステル系繊維品を難燃処理するに際して、徒に多量の難燃加工剤を必要とし、他方、芳香族ジホスフェートの含有量が７０重量％を超える分散液は、これを安定なものとして調製することが困難である。
【００５２】
更に、本発明によれば、芳香族ジホスフェートの分散液を調製するに際して、前記界面活性剤は次のような割合にて用いられる。即ち、前記一般式（II）で表されるノニオン界面活性剤は、前記芳香族ジホスフェート１００重量部に対して、通常、３〜１５重量部の範囲で用いられ、好ましくは、５〜１０重量部の範囲で用いられる。芳香族ジホスフェート１００重量部に対して、ノニオン界面活性剤の割合が３重量部よりも少ないときは、十分な分散効果が得られず、他方、１５重量部よりも多いときは、発泡が起こり、粉砕に長時間を要することから経済的でない。一方、前記一般式（III）で表されるアニオン界面活性剤は、前記芳香族ジホスフェート１００重量部に対して、通常、１〜１０重量部の範囲で用いられ、好ましくは、１〜５重量部の範囲で用いられる。芳香族ジホスフェート１００重量部に対して、アニオン界面活性剤の割合が１重量部よりも少ないときは、親水性が低下することから、十分な分散効果が得られず、他方、１０重量部よりも多いときは、発泡が起こり、粉砕に長時間を要することから経済的でない。
【００５３】
本発明によれば、難燃加工剤（Ａ）は湿式粉砕によって得られる。例えば、芳香族ジホスフェートと上記界面活性剤とからなる混合物にジルコニアビーズを粉砕媒体として水中において攪拌して芳香族ジホスフェートを粉砕し、水中に分散させればよい。
【００５４】
本発明によれば、難燃加工剤（Ｂ）における難燃剤としては、ポリエステルとの親和性にすぐれることから、特に、次式
【００５５】
【化９】
0005227547.tif 000010
【００５６】
で表されるビフェニリルジフェニルホスフェートが用いられる。難燃加工剤（Ｂ）において、ビフェニリルジフェニルホスフェートの含有量は、予め、水を含んだ乳化物として調製する場合は、１０〜５０重量％の範囲であり、水を含まない自己乳化型として調製する場合は、５０〜９０重量％の範囲である。難燃加工剤（Ｂ）中のビフェニリルジフェニルホスフェートの含有量が１０重量％よりも少ないときは、難燃加工剤を希釈して難燃加工液を調製し、これを用いてポリエステル系繊維品を難燃処理するに際して、徒に多量の難燃加工剤を必要とし、他方、ビフェニリルジフェニルホスフェートの含有量が９０重量％を超える乳化物は、これを安定なものとして調製することが困難である。
【００５７】
本発明によれば、ビフェニリルジフェニルホスフェートの水乳化液を調製するに際しても、前記芳香族ジホスフェートの水分散液の調製におけると同じく、前記一般式 (II)で表されるノニオン界面活性剤と前記一般式（III）で表されるアニオン界面活性剤を併用して、ビフェニリルジフェニルホスフェートを水に乳化させる。その理由は、前述したように、本発明による難燃加工剤は前記芳香族ジホスフェートの水分散液とビフェニリルジフェニルホスフェートの水乳化液とを混合して得られるものであるので、一つには、前記芳香族ジホスフェートの水分散液とビフェニリルジフェニルホスフェートの水乳化液とを混合して得られる難燃加工剤の液安定性を確保するためである。
【００５８】
しかし、ビフェニリルジフェニルホスフェートの水乳化液の調製のために、従来から、一般的なリン酸エステル類の乳化や分散のために用いられているジスチレン化フェノールやトリスチレン化フェノールの酸化エチレン付加物硫酸エステル塩のように乳化力の強い界面活性剤を用いるときは、前記芳香族ジホスフェートの水への親和力が高くなりすぎて、その結果、得られる難燃加工剤に含まれる芳香族ジホスフェートの難燃剤としての利用率が低くなる。即ち、本発明によれば、ビフェニリルジフェニルホスフェートの水乳化液を調製するに際して、前記一般式 (II)で表されるノニオン界面活性剤と前記一般式（III）で表されるアニオン界面活性剤を併用することによって、得られる難燃加工剤における芳香族ジホスフェートの難燃剤としての利用率を高め、かくして、本発明による難燃加工剤を用いることによって、耐久性にすぐれる難燃性をポリエステル系繊維品に実用的に付与することができるのである。
【００５９】
本発明によれば、ビフェニリルジフェニルホスフェートの乳化液を調製するに際して、前記界面活性剤は次のような割合で用いられる。即ち、前記一般式（II）で表されるノニオン界面活性剤は、ビフェニリルジフェニルホスフェート１００重量部に対して、通常、５〜２５重量部の範囲で用いられ、好ましくは、１０〜２０重量部の範囲で用いられる。ビフェニリルジフェニルホスフェート１００重量部に対して、ノニオン界面活性剤の割合が５重量部よりも少ないときは、十分な乳化効果が得られず、他方、２５重量部よりも多いときは、染色と同時に難燃処理した場合に発泡を生じることから、染料の染着性を阻害するおそれがある。一方、前記一般式（III）で表されるアニオン界面活性剤は、ビフェニリルジフェニルホスフェート１００重量部に対して、通常、１〜１５重量部の範囲で用いられ、好ましくは、２〜８重量部の範囲で用いられる。ビフェニリルジフェニルホスフェート１００重量部に対して、アニオン界面活性剤の割合が１重量部よりも少ないときは、親水性が低下することから、十分な乳化効果が得られず、他方、１５重量部よりも多いときは、染色と同時に難燃処理した場合に発泡を生じることから、染料の染着性を阻害するおそれがある。
【００６０】
難燃加工剤（Ｂ）は、ビフェニリルジフェニルホスフェートと前記界面活性剤と、必要に応じて、有機溶剤と混合し、加熱して、均一な溶融物とした後、放冷して、常温で液状の自己乳化型の難燃加工剤とすることができる。ポリエステル系繊維品を難燃加工するに際しては、上記自己乳化型の難燃加工剤に水を加えて、攪拌すれば、分散媒が水である難燃加工剤の乳化物を得ることができる。
【００６１】
上記の自己乳化型の難燃加工剤とする場合に用いる上記有機溶剤としては、例えば、トルエン、キシレン、アルキルナフタレン等の芳香族炭化水素類、アセトン、メチルエチルケトン等のケトン類、メチルアルコール、エチルアルコール等のアルコール類、エチレングリコール、プロピレングリコール等のグリコール類、ジオキサン等のエーテル類、エチレングリコールモノメチルエーテル、エチレングリコールモノエチルエーテル、エチレングリコールモノブチルエーテル、エチレングリコールモノイソブチルエーテル等のアルキレングリコールアルキルエーテル類、ジメチルホルムアミド等のアミド類、ジメチルスルホキシド等ノスルホキシド類、メチレンクロライド、クロロホルム等のハロゲン化炭化水素類を挙げることができる。これらの有機溶剤は、単独で用いてもよく、また、必要に応じて、２種以上を組み合わせてもよい。このような有機溶剤を用いる場合、その使用量は、通常、ビフェニリルジフェニルホスフェート１００重量部に対して、１〜２０重量の範囲である。
【００６２】
本発明による難燃加工剤は、難燃加工剤（Ａ）と難燃加工剤（Ｂ）とからなる。本発明における難燃加工剤中の芳香族ジホスフェートとビフェニリルジフェニルホスフェートの比率としては芳香族ジホスフェート１００重量部に対してビフェニリルジフェニルホスフェートが１５〜１５００重量部、好ましくは、３０〜１０００重量部の範囲で配合すればよい。
【００６３】
本発明による難燃加工剤は、その性能が阻害されない範囲において、必要に応じて、ポリビニルアルコール、メチルセルロース、カルボキシメチルセルロース、デンプン糊等の分散安定剤、難燃加工剤の難燃性を高めるための難燃助剤、耐光堅牢度を高めるための紫外線吸収剤や酸化防止剤等を含んでいてもよい。更に、必要に応じて、従来から知られている難燃剤や界面活性剤を含んでいてもよい。
【００６４】
本発明による難燃加工剤を用いて、ポリエステル系繊維品を難燃加工し、難燃性を付与する方法としては、特に限定されるものではないが、例えば、パディング法、スプレー法、コーティング法等によって、難燃加工剤をポリエステル系繊維品に付着させ、１７０〜２２０℃の温度で熱処理して、芳香族ジホスフェートとビフェニリルジフェニルホスフェートを繊維に固着させる方法を挙げることができる。より詳細には、例えば、パディング法によるときは、本発明による難燃加工剤にポリエステル系繊維品を浸漬して、所定の付着量になるようにマングル等で絞った後、例えば、１５０〜２１０℃、好ましくは、１７０〜１９０℃の範囲の温度で数秒から数分間、乾熱処理を行うのである。
【００６５】
また、本発明による難燃加工剤をポリエステル系繊維品に付与して、難燃加工する別の方法として、浴中処理によることができる。この方法によるときは、例えば、難燃加工剤中にポリエステル系繊維品を浸漬し、６０〜１４０℃の温度で、好ましくは８０〜１３５℃の温度で、浴中処理して、芳香族ジホスフェートとビフェニリルジフェニルホスフェートを繊維に固着させる。この方法によるときは、例えば、液流染色機、ビーム染色機、チーズ染色機等のパッケージ染色機を用いることができる。
【００６６】
本発明による難燃加工剤を用いてポリエステル系繊維品を難燃加工するには、乾熱処理の場合、ポリエステル系繊維品の重量に対して上記の配合比の難燃剤をポリエステル系繊維品重量に対して０．１〜１０重量％、好ましくは０．５〜５重量％の範囲で付着するようにマングル等で絞ればよい。付着量が０．１重量％よりも少ないときはポリエステル系繊維品に十分な難燃性を付与することができず、他方、１０重量％を超えるときは、難燃加工後の繊維品の風合いの硬化や難燃剤のブリードアウト等の不具合を生じる。
【００６７】
本発明による難燃加工剤を用いてポリエステル系繊維品を浴中処理により難燃加工するには、処理浴中に上記の配合比の難燃剤をポリエステル系繊維品重量に対して０．３〜２０重量％、好ましくは１〜１０重量％の範囲で添加すればよい。上記配合比の難燃剤の浴中でのポリエステル系繊維品への付着効率は、およそ４０〜６０％であることから、上記の配合比の難燃剤をポリエステル系繊維品重量に対して０．３〜２０重量％処理浴中に添加すると、ポリエステル系繊維品重量に対して難燃剤はおよそ０．１２〜１２重量％の範囲で付着する。処理浴中への添加量が０．３重量％よりも少ないときはポリエステル系繊維品に十分な難燃性を付与することができず、他方、２０重量％を超えるときは、難燃剤の付着効率が著しく低下することから経済的でなく、且つ処理後の排液の環境負荷が高くなる。
【００６８】
本発明によれば、難燃加工剤をポリエステル系繊維品に付与して、難燃加工する際には、難燃剤をポリエステル系繊維品に安定に多量に固着させるために、従来からポリエステルのキャリヤー染色において用いられている染色キャリヤーを用いてもよい。このような固着剤として、例えば、ｏ−フェニルフェノール、ｐ−フェニルフェノール等のフェニルフェノール類、ｏ−ジクロロベンゼン等のクロロベンゼン類、ビフェニル、メチルビフェニル等の（アルキル置換）ビフェニル類、１−メチルナフタレン、２−メチルナフタレン等のアルキル置換ナフタレン類、安息香酸メチル、安息香酸ブチル、安息香酸フェニル、安息香酸ベンジル等の安息香酸エステル類、フタル酸ジメチル、フタル酸ジエチル、テレフタル酸ジメチル等のフタル酸エステル類、フタル酸イミド等を挙げることができる。
【００６９】
近年、ポリエステル系繊維品の多様化、高級化によって、レギュラーポリエステル繊維糸とカチオン可染ポリエステル繊維糸とを混織した布帛が普及しているが、本発明による難燃加工方法は、このようなカチオン可染ポリエステル混織布帛の難燃化に好適である。
【００７０】
本発明において、カチオン可染ポリエステル混織布帛とは、カチオン可染ポリエステル繊維糸とレギュラーポリエステル繊維糸との混織による布帛を意味し、カチオン可染ポリエステル繊維糸のみからなる布帛をも含めることとする。
【００７１】
カチオン可染ポリエステル混織布帛には、そのポリエステル繊維を形成するポリエステルの分子中にカチオン染料による染色を容易にするために、例えば、前述したように、５−ソジオスルホイソフタレートのようなスルホン酸基を有するジカルボン酸モノマー成分がポリエステル分子中に組み込まれている。このようなスルホン酸基を有するモノマー成分を含まないポリエステル分子からなる繊維がレギュラーポリエステル繊維である。このようなカチオン可染ポリエステル混織布帛は、レギュラーポリエステル系繊維品に比較して、燃焼後に燃焼残渣を生じやすく、また、燃焼後に生じた燃焼残渣がいわば「蝋燭の芯」の役割をして、レギュラーポリエステルのドリップを阻害するので、その難燃化が困難であるとされている。
【００７２】
即ち、カチオン可染ポリエステル繊維糸は融点約２４６℃、５％分解温度約３７３℃であり、レギュラーポリエステル繊維糸は融点約２５６℃、５％分解温度約４００℃であるのでカチオン可染ポリエステル混織布帛が燃焼した場合、カチオン可染ポリエステル繊維糸の分解温度がレギュラーポリエステル繊維糸の分解温度よりも低く、燃焼残渣がレギュラーポリエステル繊維糸の分解前に形成され、その結果として、燃焼残渣が「蝋燭の芯」の役割をするとみられる。
【００７３】
このようなカチオン可染ポリエステル混織布帛、特に、混率が２５％以上のものは、レギュラーポリエステル系繊維品に比較して、従来、難燃化が困難であるといわれている。ここに、混率とは、カチオン可染ポリエステル混織布帛中に含まれるカチオン可染ポリエステル繊維糸の重量基準による割合（重量％）をいう。例えば、従来から知られているリン系の難燃剤、例えばレゾルシノールビス（ジフェニルホスフェート）では、リン含有量が低く、前述したように常温でオイル状の物質であることから、カチオン可染ポリエステル混織布帛にブリードなどの不具合を生じない範囲で付与できる量に限界があり、付与できる難燃性能にも限界がある。
【００７４】
また、架橋フェノキシホスファゼンのようなリン含有量の高い難燃剤については、分子量が大きく、十分な量の架橋フェノキシホスファゼンをカチオン可染ポリエステル混織布帛に付与することが困難である。
【００７５】
ここに、本発明によれば、一般式（Ｉ）で表される芳香族ジホスフェートとビフェニリルジフェニルホスフェートを難燃剤として用いて同時に付与することによって、カチオン可染ポリエステル混織布帛のレギュラーポリエステル繊維糸とカチオン可染ポリエステル繊維糸の溶融粘度を著しく低下させることにより、燃焼後に生じた燃焼残渣が速やかにドリップすることにより、所期の難燃性能を少量の難燃剤でカチオン可染ポリエステル混織布帛に付与することができる。また、本発明の難燃加工剤によれば、難燃加工時の発泡性が低く、均一で斑のない難燃加工が可能である。
【実施例】
【００７６】
以下に実施例を挙げて本発明を説明するが、本発明はこれら実施例により何ら限定されるものではない。実施例及び比較例において、「重量部」は、固形分換算した重量部である。また、難燃性及びその耐久性の評価は以下のようにして行った。
【００７７】
（難燃性能）
難燃加工した布帛とその布帛を５回水洗濯又は５回ドライクリーニング（ＤＣ）したものについてＪＩＳ  Ｌ  １０９１  Ａ−１法（ミクロバーナー法）とＪＩＳ  Ｌ  １０９１  Ｄ法（コイル法）にて評価した。ミクロバーナー法においては、１分間加熱、着炎後３秒加熱共に残炎が３秒以内、残塵が５秒以内、炭化面積は３０ｃｍ2以内のものを○とした。コイル法においては、接炎回数が３回以上であれば、難燃性にすぐれるといえる。
【００７８】
水洗濯とドライクリーニングは、次のようにして行った。
（水洗濯）
洗濯：  ６０±２℃×１５分（ＪＩＳ  Ｋ  ３３７１  弱アルカリ性第１種洗剤１ｇ／Ｌ）、浴比１：４０
すすぎ：  ４０±２℃×５分×３回
脱水：  遠心脱水２分
乾燥：  熱風乾燥６０±５℃
上記を１サイクルとし、合計５サイクル行った。
【００７９】
（ドライクリーニング）
３０±２℃×１５分
試料１ｇにつき、テトラクロロエチレン１２．６ｍＬ、チャージソープ（ノニオン界面活性剤（ノニルフェノールエチレンオキサイド１０モル付加物）：アニオン界面活性剤（ジオクチルスルホ琥珀酸ナトリウム塩）：水＝１０：１０：１）０．２６５ｇ
上記を１サイクルとし、合計５サイクル行った。
【００８０】
（試料ポリエステル繊維布帛）
経糸としてカチオン可染ポリエステル繊維からなる８４デシテックス３６フィラメントのポリエステル繊維を用い、緯糸として黒原着ポリエステル繊維からなる１６７デシテックス４８フィラメントのポリエステル繊維を用いて、密度縦３６０本／２．５４ｃｍ×横１００本／２．５４ｃｍ、両面朱子織とした織物に通常の方法によって精練、プレセットを施して、試料ポリエステル繊維布帛とした。このカチオン可染ポリエステル混織布帛の混率は５７．６％である。
【００８１】
（難燃加工剤Ａ−１の調製）
テトラ（２，６−ジメチルフェニル）−ｍ−フェニレンホスフェートの結晶性粉末４０重量部と２−ブチルオクタノールの酸化エチレン２０モル、酸化プロピレン１５モル付加体３．５重量部及びトリスチレン化フェノール酸化エチレン１０モル付加物のスルホ琥珀酸エステルナトリウム塩１．０重量部及びシリコーン系消泡剤０．１重量部を水２５重量部に混合し、ホモジナイザーを用いて、室温（２５℃）下、１２０００ｒｐｍで２時間粉砕処理し、上記ホスフェートを平均粒子径３μｍ以下とした処理液を得た。
【００８２】
次に、この処理液をこれと同じ容積の直径０．５ｍｍのガラスビーズを充填したミルに仕込み、周速２．６ｍ／秒で粉砕処理し、１時間ごとに上記ホスフェートの平均粒子径と処理液の状態を観察した。粉砕を開始して、２時間後に平均粒子径０．５２５μｍの上記芳香族ジホスフェートの微粒子を含む本発明による難燃加工剤Ａ−１を得た。尚、不揮発分を４０％に調整した。
【００８３】
（難燃加工剤Ａ−２の調製）
テトラ（２，６−ジメチルフェニル）−ｐ−フェニレンホスフェートの結晶性粉末４０重量部と２−ブチルオクタノールの酸化エチレン１２モル、酸化プロピレン１２モル付加体３．５重量部及びトリスチレン化フェノール酸化エチレン１０モル付加物のスルホ琥珀酸エステルナトリウム塩１．０重量部及びシリコーン系消泡剤０．１重量部を水２５重量部に混合し、ホモジナイザーを用いて、室温（２５℃）下、１２０００ｒｐｍで２時間粉砕処理し、上記ホスフェートを平均粒子径３μｍ以下とした処理液を得た。
【００８４】
次に、この処理液をこれと同じ容積の直径０．５ｍｍのガラスビーズを充填したミルに仕込み周速２．６ｍ／秒で粉砕処理し、１時間ごとに上記ホスフェートの平均粒子径と処理液の状態を観察した。粉砕を開始して、２時間後に平均粒子径０．５２３μｍの上記芳香族ジホスフェートの微粒子を含む本発明による難燃加工剤Ａ−２を得た。尚、不揮発分を４０％に調整した。
【００８５】
（難燃加工剤Ｂの調製）
ビフェニリルジフェニルホスフェート７２．５重量部と２−ブチルオクタノールの酸化エチレン１２モル、酸化プロピレン１２モル付加体１２重量部及びトリスチレン化フェノール酸化エチレン１０モル付加物のスルホ琥珀酸エステルナトリウム塩３重量部及びエチレングリコールモノイソブチルエーテル１２．５重量部を５０℃下で混合し、均一化した後、冷却し、上記ホスフェートを含む自己乳化型の本発明による難燃加工剤Ｂを得た。
【００８６】
（難燃加工剤Ｃ−１の調製）
テトラ（２，６−ジメチルフェニル）−ｐ−フェニレンホスフェートの結晶性粉末４０重量部と２−ブチルオクタノールの酸化エチレン１２モル、酸化プロピレン１２モル付加体４．５重量部及びシリコーン系消泡剤０．１重量部を水２５重量部に混合し、ホモジナイザーを用いて、室温（２５℃）下、１２０００ｒｐｍで２時間粉砕処理し、上記ホスフェートを平均粒子径３μｍ以下とした処理液を得た。
【００８７】
次に、この処理液をこれと同じ容積の直径０．５ｍｍのガラスビーズを充填したミルに仕込み周速２．６ｍ／秒で粉砕処理し、１時間ごとに上記ホスフェートの平均粒子径と処理液の状態を観察した。粉砕を開始して、２時間後の平均粒子径０．９９５μｍであった。更に粉砕を継続したが、１０時間後の平均粒子径は０．８８７μｍであったので、粉砕処理を停止し、上記芳香族ジホスフェートの微粒子を含む比較例による難燃加工剤Ｃ−１を得た。尚、不揮発分を４０％に調整した。
【００８８】
（難燃加工剤Ｃ−２の調製）
テトラ（２，６−ジメチルフェニル）−ｍ−フェニレンホスフェートの結晶性粉末４０重量部とトリスチレン化フェノール酸化エチレン１０モル付加物のスルホ琥珀酸エステルナトリウム塩４．５重量部及びシリコーン系消泡剤０．１重量部を水２５重量部に混合し、ホモジナイザーを用いて、室温（２５℃）下、１２０００ｒｐｍで２時間粉砕処理し、上記ホスフェートを平均粒子径３μｍ以下とした処理液を得た。次に、この処理液をこれと同じ容積の直径０．５ｍｍのガラスビーズを充填したミルに仕込み周速２．６ｍ／秒で粉砕処理し、１時間ごとに上記ホスフェートの平均粒子径と処理液の状態を観察した。粉砕を開始して、２時間後の平均粒子径１．００９μｍであった。更に粉砕を継続したが、１０時間後の平均粒子径は０．７４９μｍであったので、粉砕処理を停止し、上記芳香族ジホスフェートの微粒子を含む比較例による難燃加工剤Ｃ−２を得た。尚、不揮発分を４０％に調整した。
【００８９】
（難燃加工剤Ｄ−１の調製）
ビフェニリルジフェニルホスフェート７２．５重量部と２−ブチルオクタノールの酸化エチレン１２モル、酸化プロピレン１２モル付加体１５重量部及びエチレングリコールモノイソブチルエーテル１２．５重量部を５０℃下で混合し、均一化した後、冷却し、上記ホスフェートを含む自己乳化型の比較例による難燃加工剤Ｄ−１を得た。
【００９０】
（難燃加工剤Ｄ−２の調製）
ビフェニリルジフェニルホスフェート７２．５重量部とトリスチレン化フェノール酸化エチレン１０モル付加物のスルホ琥珀酸エステルナトリウム塩１５重量％及びエチレングリコールモノイソブチルエーテル１２．５重量部を５０℃下で混合し均一化した後、冷却し、上記ホスフェートを含む自己乳化型の比較例による難燃加工剤Ｄ−２を得た。
【００９１】
（難燃加工剤Ｅの調製）
レゾルシノールビス（ジフェニルホスフェート）７２．５重量部と２−ブチルオクタノールの酸化エチレン１２モル、酸化プロピレン１２モル付加体１２重量部及びトリスチレン化フェノール酸化エチレン１０モル付加物のスルホ琥珀酸エステルナトリウム塩３重量％及びエチレングリコールモノイソブチルエーテル１２．５重量部を５０℃下で混合し、均一化した後、冷却し、上記芳香族ジホスフェートを含む自己乳化型の比較例による難燃加工剤Ｅを得た。
【００９２】
（難燃加工剤Ｆの調製）
ビフェニリルジフェニルホスフェート７２．５重量部とジスチレン化フェノールの酸化エチレン１０モル付加体１２重量部及びトリスチレン化フェノールの酸化エチレン１０モル付加体の硫酸エステルアンモニウム塩３重量％及びエチレングリコールモノイソブチルエーテル１２．５重量部を５０℃下で混合し、均一化した後、冷却し、上記ホスフェートを含む自己乳化型の比較例による難燃加工剤Ｆを得た。
【００９３】
（難燃加工剤Ｇの調製）
テトラ（２，６−ジメチルフェニル）−ｍ−フェニレンホスフェートの結晶性粉末４０重量部とトリスチレン化フェノール酸化エチレン１０モル付加物のスルホ琥珀酸エステルナトリウム塩４．５重量部及びシリコーン系消泡剤０．１重量部を水２５重量部に混合し、ホモジナイザーを用いて１２０００ｒｐｍで２時間粉砕処理し、上記ホスフェートを平均粒子径３μｍ以下とした処理液を得た。次にこの処理液をこれと同じ容積の直径０．５ｍｍのガラスビーズを充填したミルに仕込み周速２．６ｍ／秒で粉砕処理し、１時間ごとに上記ホスフェートの平均粒子径と処理液の状態を観察した。粉砕を開始して、１時間後に平均粒子径２．１５７μｍの上記芳香族ジホスフェートの微粒子を含む比較例による難燃加工剤Ｇを得た。なお、不揮発分を４０％に調整した。
【００９４】
（安定性の評価）
上記各難燃加工剤を難燃剤成分が３重量％となるように水で希釈または乳化し、容器中に１２時間放置して、希釈または乳化液の状態を観察した。
【００９５】
その結果、芳香族ジホスフェートを平均粒子径０．７μｍ以下の微粒子として水に分散させた難燃加工剤Ａ−１とＡ−２は均一に分散した状態を保つことが確認された。難燃加工剤Ｂも、同じく、均一に分散した状態を保つことが確認された。
【００９６】
難燃加工剤Ｃ−１とＣ−２については、沈降物は生じなかったが、水相と難燃剤分散相の２相に分離することが確認された。Ｄ−１は、底部に沈降物が発生し、Ｄ−２は、乳化不良物が液表面に発生した。難燃加工剤ＥとＦは均一な乳化状態を保っていた。難燃加工剤Ｇの場合は、水相と難燃剤分散相の２相に分離し、加えて、沈降物も生じた。
【００９７】
実施例１
難燃加工剤Ａ−１と難燃加工剤Ｂを水に加えて希釈し、難燃加工剤Ａ−１を５重量％、難燃加工剤Ｂを３重量％含有する難燃加工液を調製した。即ち、この難燃加工液は、前記芳香族ジホスフェート２．０重量％とビフェニリルジフェニルホスフェート２．２重量％を含有する。この難燃加工液に試料ポリエステル繊維布帛を浸漬した後、マングルで絞り率５０％に絞り、１３０℃で３分間乾燥し、１７０℃で２分間乾熱処理を行った。その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、難燃加工して、本発明による難燃加工ポリエステル繊維布帛を得た。難燃性能試験の結果を表１に示す。
【００９８】
比較例１
難燃加工剤Ａ−１と難燃加工剤Ｅを水に加えて希釈し、難燃加工剤Ａ−１を５重量％、難燃加工剤Ｅを３重量％含有する難燃加工液を調製した。この難燃加工液に試料ポリエステル繊維布帛を浸漬した後、実施例１と同様に処理して、難燃加工ポリエステル繊維布帛を得た。難燃性能試験の結果を表１に示す。
【００９９】
比較例２
難燃加工剤Ａ−１と難燃加工剤Ｆを水に加えて希釈し、難燃加工剤Ａ−１を５重量％、難燃加工剤Ｆを３重量％含有する難燃加工液を調製した。この難燃加工液に試料ポリエステル繊維布帛を浸漬した後、実施例１と同様に処理して、難燃加工ポリエステル繊維布帛を得た。難燃性能試験の結果を表１に示す。
【０１００】
実施例２
難燃加工剤Ａ−２と難燃加工剤Ｂを水に加えて希釈し、難燃加工剤Ａ−２を３重量％、難燃加工剤Ｂを５重量％含有する難燃加工液を調製した。この難燃加工液を用いた以外は、実施例１と同様にして、本発明による難燃加工ポリエステル布帛を得た。難燃性能試験の結果を表２に示す。
【０１０１】
比較例３
難燃加工剤Ａ−１と難燃加工剤Ｅを水に加えて希釈し、難燃加工剤Ａ−１を０．３重量％、難燃加工剤Ｂを０．１重量％含有する難燃加工液を調製した。この難燃加工液を用いた以外は、実施例１と同様にして、本発明による難燃加工ポリエステル布帛を得た。難燃性能試験の結果を表２に示す。
【０１０２】
比較例４
難燃加工剤Ａ−２と難燃加工剤Ｂを水に加えて希釈し、難燃加工剤Ａ−２を３０％濃度で、難燃加工剤Ｂを５０％濃度で含有する難燃加工液を調製した。この難燃加工液に試料ポリエステル繊維布帛を浸漬した後、マングルで絞り率７５％に絞り、その後、実施例１と同様に処理して、難燃加工ポリエステル布帛を得た。難燃性能試験の結果を表２に示す。
【０１０３】
実施例３
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ａ−１を４％ｏｍｆ（難燃剤として１．５％ｏｍｆ）、本発明による難燃加工剤Ｂを２％ｏｍｆ（難燃剤として１．４％ｏｍｆ）を配合して、氷酢酸（８０％）でｐＨ３．５〜４．５に調整し、浴比は１：１５とした。
【０１０４】
即ち、試料ポリエステル繊維布帛の重量に基づいて、前記芳香族ジホスフェート１．６重量％とビフェニリルジフェニルホスフェート１．４５重量％を染浴に加えた。換言すれば、芳香族ジホスフェート１．６重量部とビフェニリルジフェニルホスフェート１．４５重量部と水１５００重量部からなる難燃加工液を用いた。
【０１０５】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、本発明による難燃加工ポリエステル繊維布帛を得た。難燃性能試験の結果を表３に示す。
【０１０６】
実施例４
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ａ−２を４％ｏｍｆ（難燃剤として１．５％ｏｍｆ）、本発明による難燃加工剤Ｂを２％ｏｍｆ（難燃剤として１．４％ｏｍｆ）配合して、氷酢酸（８０％）でｐＨ３．５〜４．５に調整し、浴比は１：１５とした。
【０１０７】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、本発明による難燃加工ポリエステル繊維布帛を得た。難燃性能試験の結果を表３に示す。
【０１０８】
実施例５
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ａ−２を２％ｏｍｆ（難燃剤として０．８％ｏｍｆ）、本発明による難燃加工剤Ｂを４％ｏｍｆ（難燃剤として２．９％ｏｍｆ）配合して氷酢酸（８０％）でｐＨ３．５〜４．５に調整し、浴比１：１５とした。
【０１０９】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、本発明による難燃加工ポリエステル繊維布帛を得た。難燃性能試験の結果を表３に示す。
【０１１０】
比較例５
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、比較例による難燃加工剤Ｃ−１を４％ｏｍｆ（難燃剤として１．５％ｏｍｆ）、本発明による難燃加工剤Ｂを２％ｏｍｆ（難燃剤として１．４％ｏｍｆ）配合して氷酢酸（８０％）でｐＨ３．５〜４．５に調整し、浴比１：１５とした。
【０１１１】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１１２】
比較例６
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、比較例による難燃加工剤Ｃ−２を４％ｏｍｆ（難燃剤として１．５％ｏｍｆ）、比較例による難燃加工剤Ｅを２％ｏｍｆ（難燃剤として１．４％ｏｍｆ）配合して、氷酢酸（８０％）でｐＨ３．５〜４．５に調整し、浴比１：１５とした。
【０１１３】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１１４】
比較例７
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ｃ−２を４％ｏｍｆ（難燃剤として１．５％ｏｍｆ）、比較例による難燃加工剤Ｄ−２を２％ｏｍｆ（難燃剤として１．４％ｏｍｆ）配合して、氷酢酸（８０％）でｐＨ３．５〜４．５に調整し、浴比１：１５とした。
【０１１５】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１１６】
比較例８
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ａ−１を４％ｏｍｆ（難燃剤として１．５％ｏｍｆ）、比較例による難燃加工剤Ｆを２％ｏｍｆ（難燃剤として１．４％ｏｍｆ）配合して、氷酢酸（８０％）でｐＨ３．５〜４．５に調整し、浴比１：１５とした。
【０１１７】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１１８】
比較例９
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、比較例による難燃加工剤Ｇを４％ｏｍｆ（難燃剤として１．５％ｏｍｆ）、本発明による難燃加工剤Ｂを２％ｏｍｆ（難燃剤として１．４％ｏｍｆ）配合して、氷酢酸（８０％）でｐＨ３．５〜４．５に調整し、浴比１：１５とした。
【０１１９】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１２０】
比較例１０
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ａ−２を８％ｏｍｆ（難燃剤として３％ｏｍｆ）配合して、氷酢酸（８０％）でｐＨ３．５〜４．５に調整し、浴比１：１５とした。
【０１２１】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１２２】
比較例１１
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ｂを４％ｏｍｆ（難燃剤として３％ｏｍｆ）配合して、氷酢酸（８０％）でｐＨ３．５〜４．５に調整し、浴比１：１５とした。
【０１２３】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１２４】
比較例１２
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ａ−１を０．４％ｏｍｆ（難燃剤として０．１５％ｏｍｆ）、本発明による難燃加工剤Ｂを０．２％ｏｍｆ（難燃剤として０．１５％ｏｍｆ）配合して、氷酢酸（８０％）でｐＨ３．５〜４．５に調整し、浴比１：１５とした。
【０１２５】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１２６】
比較例１３
染浴は、分散染料（カヤロンポリエステルブラックＥＣＸ３００）４％ｏｍｆ、カチオン染料（カヤクリルイエロー３ＲＬ−ＥＤ）０．５％ｏｍｆ、染料分散剤０．５ｇ／Ｌ、本発明による難燃加工剤Ａ−２を３０％ｏｍｆ（難燃剤として１１．４％ｏｍｆ）、本発明による難燃加工剤Ｂを１５％ｏｍｆ（難燃剤として１０．９％ｏｍｆ）配合して、氷酢酸（８０％）でｐＨ３．５〜４．５に調整し、浴比１：１５とした。
【０１２７】
試料ポリエステル繊維布帛を染浴に投入し、６０℃から毎分２℃の昇温速度で１３０℃まで昇温し、その温度で６０分間保持した後、６０℃まで毎分３℃の降温速度で冷却し、その後、無水炭酸ナトリウム２ｇ／Ｌ、ノニオン系精練剤２ｇ／Ｌを溶解させた温湯を用いて、８０℃で１５分間ソーピングをした。次いで、６０℃で１０分間湯洗いした後、５分間水洗し、乾燥後、１７０℃で１分間熱処理を行い、染色と同時に難燃加工して、難燃加工ポリエステル繊維布帛を得た。難燃性能試験の結果を表３に示す。
【０１２８】
【表１】
0005227547.tif 000011
【０１２９】
【表２】
0005227547.tif 000012
【０１３０】
【表３】
0005227547.tif 000013
【０１３１】
表３において、難燃剤の付着量は、次のようにして求めた。難燃加工において染色を同時に行わないとき、難燃加工前の被処理布帛の重量をＷｏ、難燃加工した処理布帛の重量をＷとすれば、難燃加工前後の布帛の重量変化率△Ｗが難燃剤の付着量Ｒである。従って、難燃剤の付着量Ｒは、式Ｒ＝△Ｗ＝（（Ｗ−Ｗｏ）／Ｗｏ）×１００（％）から求められる。難燃加工において、染色を同時に行うときは、染色処理のみによる重量変化率をｗ（％）とすれば、難燃剤の付着量Ｒは、式Ｒ＝△Ｗ−ｗ（％）から求められる。
【０１３２】
表１から表３に示す結果から明らかなように、実施例１〜５によれば、０．７μｍ以下に微粒子化した芳香族ジホスフェートを特に選択した前記ノニオン界面活性剤とアニオン界面活性剤を用いて水に分散させた難燃加工剤とビフェニリルジフェニルホスフェートを同じく、特に選択した前記ノニオン界面活性剤とアニオン界面活性剤を用いて水に乳化させた難燃加工剤とを混合して難燃加工液を調製し、この難燃加工液を用いてポリエステル繊維布帛を難燃加工することによって、少量の難燃剤の使用によって、ポリエステル繊維布帛にすぐれた難燃性能を付与することができる。
【０１３３】
これに対して、比較例１においては、本発明に従って調製したビフェニリルジフェニルホスフェートの水乳化液からなる難燃加工剤に代えて、レゾルシノールビス（ジフェニルホスフェート）を乳化した難燃加工剤を用いた以外は、実施例１と同様の難燃加工液を用いた。その結果、難燃加工液に含まれる難燃剤の濃度は、実施例１と同じであるが、得られたポリエステル繊維布帛は難燃性能試験に不合格であった。
【０１３４】
比較例２においては、本発明に従って調製したビフェニリルジフェニルホスフェートの水乳化液からなる難燃加工剤に代えて、ビフェニリルジフェニルホスフェートをジスチレン化フェノールの酸化エチレン１０モル付加体及びトリスチレン化フェノールの酸化エチレン１０モル付加体の硫酸エステルアンモニウム塩を用いて乳化した難燃加工剤を用いた以外は、実施例１と同様の難燃加工液を用いた。その結果、難燃加工液に含まれる難燃剤の濃度は、実施例１と同じであるが、得られたポリエステル繊維布帛は難燃性能試験に不合格であった。
【０１３５】
比較例３においては、それぞれ本発明に従って調製した芳香族ジホスフェートの水分散液からなる難燃加工剤とビフェニリルジフェニルホスフェートの水乳化液からなる難燃加工剤とから難燃加工液を調製したが、難燃加工液における難燃剤の量が少なすぎて、ポリエステル繊維布帛への難燃剤の付着量が不十分であり、その結果、ポリエステル繊維布帛に所期の難燃性能を付与することができなかった。
【０１３６】
比較例４は、比較例３と反対に、ポリエステル繊維布帛に難燃剤を過剰に付与したので、得られたポリエステル繊維布帛は、難燃性能の点では問題なかったが、ポリエステル繊維布帛における難燃剤のブリードが激しく、従って、得られたポリエステル繊維布帛は、難燃加工品としての実用性に欠けるものであった。
【０１３７】
比較例５においては、０．７μｍよりも大きい芳香族ジホスフェートの水分散液からなる難燃加工剤と本発明に従って調製したビフェニリルジフェニルホスフェートの水乳化液から難燃加工液を調製して、ポリエステル繊維布帛を処理した。用いた難燃加工液における難燃剤の濃度は実施例１と同じであるが、得られたポリエステル繊維布帛は、難燃性能試験に不合格であり、特に、Ｄ法による難燃性能に劣るものであった。
【０１３８】
比較例６においては、平均粒子径が０．７μｍよりも大きい芳香族ジホスフェートの水分散液からなる難燃加工剤とレゾルシノールビス（ジフェニルホスフェート）の水乳化液からなる難燃加工剤から難燃加工液を調製して、ポリエステル繊維布帛を処理した。用いた難燃加工液における難燃剤の濃度は実施例１と同じであるが、得られたポリエステル繊維布帛は難燃性能試験に不合格であった。
【０１３９】
比較例７においては、平均粒子径が０．７μｍよりも大きい芳香族ジホスフェートの水分散液からなる難燃加工剤とビフェニリルジフェニルホスフェートをノニオン界面活性剤のみを用いて水に乳化させた難燃加工剤から難燃加工液を調製して、ポリエステル繊維布帛を処理した。用いた難燃加工液における難燃剤の濃度は実施例１と同じであるが、得られたポリエステル繊維布帛は難燃性能試験に不合格であった。
【０１４０】
比較例８においては、本発明に従って調製した芳香族ジホスフェートの水分散液とジスチレン化フェノールの酸化エチレン１０モル付加体及びトリスチレン化フェノールの酸化エチレン１０モル付加体の硫酸エステルアンモニウム塩を用いて水に乳化させた難燃加工剤から難燃加工液を調製して、ポリエステル繊維布帛を処理した。用いた難燃加工液における難燃剤の濃度は実施例１と同じであるが、得られたポリエステル繊維布帛は難燃性能試験に不合格であった。
【０１４１】
比較例９においては、０．７μｍよりも大きい芳香族ジホスフェートの水分散液からなる難燃加工剤と本発明に従って調製したビフェニリルジフェニルホスフェートの水乳化液から難燃加工液を調製して、ポリエステル繊維布帛を処理した。用いた難燃加工液における難燃剤の濃度は実施例１と同じであるが、得られたポリエステル繊維布帛は難燃性能試験に不合格であった。
【０１４２】
比較例１０及び１１においては、本発明に従って調製した芳香族ジホスフェートの水分散液を用いてポリエステル繊維布帛を処理したが、いずれの場合も、得られたポリエステル繊維布帛は難燃性能試験に不合格であった。
【０１４３】
比較例１２においては、それぞれ本発明に従って調製した芳香族ジホスフェートの水分散液からなる難燃加工剤とビフェニリルジフェニルホスフェートの水乳化液からなる難燃加工剤から難燃加工液を調製したが、難燃加工液における難燃剤の量が少なすぎて、ポリエステル繊維布帛への難燃剤の付着量が不十分であった。その結果、ポリエステル繊維布帛に所期の難燃性能を付与することができなかった。
【０１４４】
比較例１３は、比較例１２と反対に、ポリエステル繊維布帛に難燃剤を過剰に付与したので、得られたポリエステル繊維布帛は、難燃性能の点では問題なかったが、しかし、ポリエステル繊維布帛への分散染料の染着が阻害され、その結果、ポリエステル繊維布帛において十分な染色濃度を得ることができなかった。加えて、用いた難燃剤のおよそ８５％が難燃処理に利用されておらず、経済性や環境負荷の面からも好ましくない。